(57)【要約】【課題】  多数の接着剤を用意および使用せず、２種のエマルジョンを用途に応じて配合するのみで各種用紙同士を強固に接着することができる貼り合わせ加工を伴う帳票用接着剤組成物を提供すること。【解決手段】  用紙同士の貼り合わせ加工を伴う帳票用接着剤組成物であって、エチレン−酢酸ビニル共重合体のエマルジョンを含む第一の接着剤組成物と、酢酸ビニル−２−エチルヘキシルアクリレートを主成分とする共重合体のエマルジョンを含む第二の接着剤組成物とからなり、用紙の種類に応じて前記第一の接着剤組成物と前記第二の接着剤組成物との混合比を調整して用いることを特徴とする水性エマルジョン樹脂接着剤組成物。【選択図】  なし【特許請求の範囲】
【請求項１】
用紙同士の貼り合わせ加工を伴う帳票用接着剤組成物であって、エチレン−酢酸ビニル共重合体のエマルジョンを含む第一の接着剤組成物と、酢酸ビニル−２−エチルヘキシルアクリレートを主成分とする共重合体のエマルジョンを含む第二の接着剤組成物とからなり、用紙の種類に応じて前記第一の接着剤組成物と前記第二の接着剤組成物との混合比を調整して用いることを特徴とする水性エマルジョン樹脂接着剤組成物。
【請求項２】
エチレン−酢酸ビニル共重合体が、酢酸ビニル５０〜９０質量％およびエチレン１０〜５０質量％を共重合してなる共重合体であり、酢酸ビニル−２−エチルヘキシルアクリレートを主成分とする共重合体が、酢酸ビニル１０〜９０質量％、２−エチルヘキシルアクリレート１０〜９０質量％およびその他共重合可能なモノマー０〜１５質量％を共重合してなる共重合体である請求項１に記載の接着剤組成物。
【請求項３】
エチレン−酢酸ビニル共重合体のガラス転移温度が−４０〜２０℃であり、酢酸ビニル−２−エチルヘキシルアクリレートを主成分とする共重合体のガラス転移温度が−７０〜２０℃である請求項１に記載の接着剤組成物。
【請求項４】
エチレン−酢酸ビニル共重合体と酢酸ビニル−２−エチルヘキシルアクリレートを主成分とする共重合体との固形分質量比が１：９〜９：１である請求項１に記載の接着剤組成物。
【発明の詳細な説明】
【技術分野】
【０００１】
本発明は、各種セルロース紙、加工紙、合成紙、プラスチックシート若しくはフィルム、これらの複合物などからなる用紙同士の貼り合わせ加工を伴う帳票の製造に有用な接着剤組成物に関する。
【背景技術】
【０００２】
従来、帳票はその利用目的に応じて使用する用紙の種類は様々である。例えば、各種セルロース紙、加工紙、合成紙、プラスチックシート若しくはフィルム、これらの複合物など各種用紙が用途に応じて選定される。そのため、印刷工場、製袋工場、製本工場などにおいて、これらの各種用紙を用いて複写伝票、封筒付き伝票など用紙同士の貼り合わせ加工を伴う帳票を製造するにあたっては、各種の接着剤を用意する必要がある。従来は、各種紙の種類や、その製品の種類に応じて多数の接着剤が使用されており、その接着剤の種類は多い場合には数十種、あるいは数百種にも及ぶ場合がある（特許文献１および２）。
【特許文献１】特開平１０−１１０１４９号公報
【特許文献２】特開平１１−１２４５５２号公報
【発明の開示】
【発明が解決しようとする課題】
【０００３】
以上のように各種製品ごとに異なる接着剤を用意および使用することは、その接着剤の管理が非常に煩雑であり、また、少量生産の場合には接着剤のロスが多く、更に接着剤の種類に応じて接着剤の塗布装置も多数となり、塗布装置の管理も煩雑であるという課題がある。
従って本発明の目的は、上記の如き多数の接着剤を用意および使用せず、２種の接着剤を用途に応じて配合するのみで各種用紙同士を強固に接着することができる貼り合わせ加工を伴う帳票用接着剤組成物を提供することである。
【課題を解決するための手段】
【０００４】
上記目的は以下の本発明によって達成される。すなわち、本発明は、用紙同士の貼り合わせ加工を伴う帳票用接着剤組成物であって、エチレン−酢酸ビニル共重合体のエマルジョンを含む第一の接着剤組成物と、酢酸ビニル−２−エチルヘキシルアクリレートを主成分とする共重合体のエマルジョンを含む第二の接着剤組成物とからなり、用紙の種類に応じて前記第一の接着剤組成物と前記第二の接着剤組成物との混合比を調整して用いることを特徴とする水性エマルジョン樹脂接着剤組成物を提供する。
【発明の効果】
【０００５】
上記本発明によれば、エチレン−酢酸ビニル共重合体のエマルジョンを含む第一の接着剤組成物（以下「エマルジョンＡ」という）と、酢酸ビニル−２−エチルヘキシルアクリレートを主成分とする共重合体のエマルジョンを含む第二の接着剤組成物（以下「エマルジョンＢ」という）との２種を用意しておき、用途に応じて両者の混合比率を変えて使用することにより、種々の用途に適した接着剤組成物とすることができる。例えば、吸液性に良好な被接着物、例えば、普通紙である場合には前記エマルジョンＡの比率を大とし、例えば、被接着物が合成紙の如く吸液性が低い場合にはエマルジョンＢの配合量を大にすることによって、何れに対しても良好な接着を行なうことができる。従って印刷工場、製袋工場、製本工場などにおいて上記２種のエマルジョンを用意しておくのみで、あらゆる用紙同士の接着に対応することが可能である。
【発明を実施するための最良の形態】
【０００６】
次に、発明を実施するための最良の形態を挙げて、本発明をさらに詳しく説明する。本発明の接着剤組成物は、エチレン−酢酸ビニル共重合体のエマルジョンと酢酸ビニル−２−エチルヘキシルアクリレートを主成分とする共重合体のエマルジョンとを含むことを特徴とする。該接着剤組成物の製造方法は特に限定されないが、エマルジョンＡとエマルジョンＢとを混合することによって製造することが簡便である。
【０００７】
本発明で使用するエマルジョンＡそれ自体は、エチレンと酢酸ビニルとからなる通常市販されている共重合体のエマルジョンであり、また、エマルジョンＢは、酢酸ビニルと２−エチルヘキシルアクリレートおよびその他共重合可能なモノマーとの通常の乳化重合によって得られる。エマルジョンＡのエチレン−酢酸ビニル共重合体は、酢酸ビニル５０〜９０質量％およびエチレン１０〜５０質量％とを共重合してなる共重合体であり、エマルジョンＢの酢酸ビニル−２−エチルヘキシルアクリレートを主成分とする共重合体は、酢酸ビニル１０〜９０質量％、２−エチルヘキシルアクリレート１０〜９０質量％およびその他共重合可能なモノマー０〜１５質量％を共重合してなる共重合体であることが好ましい。これらのエマルジョンＡおよびＢは、いずれも共重合体の固形分が２０〜６０質量％程度の水系エマルジョンである。
【０００８】
上記のその他共重合可能なモノマーとしては、２−エチルヘキシルアクリレート以外の（メタ）アクリレートモノマー、カルボキシル基や水酸基やアミド基などを有するモノマー、不飽和カルボン酸モノあるいはジエステルモノマー、分子内に２〜３個の二重結合を有するモノマー、分子内に反応基を有するモノマーなどが挙げられ、これらから選ばれる少なくとも１種または２種のモノマーが使用できる。
【０００９】
エチレン−酢酸ビニル共重合体のガラス転移温度は−４０〜２０℃であり、酢酸ビニル−２−エチルヘキシルアクリレートを主成分とする共重合体のガラス転移温度は−７０〜２０℃であることが好ましい。上記の共重合体のガラス転移温度は、各単量体成分により形成されるホモポリマーのガラス転移温度から次式により求めることができる。
１／Ｔｇ＝Ｗ1／Ｔｇ1＋Ｗ2／Ｔｇ2＋・・・＋Ｗn／Ｔｇn
（但し、Ｔｇ：共重合体のガラス転移温度（絶対温度）、Ｗ1〜Ｗn：単量体成分１〜単量体成分ｎの質量分率、Ｔｇ1〜Ｔｇn：単量体成分１〜単量体成分ｎのホモポリマーのガラス転移温度（絶対温度）を表す。）
【００１０】
エマルジョンＡとエマルジョンＢとを配合する場合には、エチレン−酢酸ビニル共重合体と酢酸ビニル−２−エチルヘキシルアクリレートを主成分とする共重合体の固形分質量比が１：９〜９：１とすることが好ましい。エマルジョンＡの配合比率が少な過ぎると、得られる接着剤被膜は粘着性が強くなり、接着物が他の物品と接触した場合には接着剤が他の物品に移行し、該他の物品を汚染する畏れがある。また、エマルジョンＢの配合比率が少な過ぎると、被接着物が吸液性のないもの、例えば、プラスチックシートやフィルムあるいは合成紙などの場合には充分な接着強度が得られない。エマルジョンＡとエマルジョンＢとの混合物である本発明の接着剤組成物の固形分濃度は２０〜６０質量％程度である。
【００１１】
以上の如き本発明の接着剤組成物は、該組成物を構成する前記エマルジョンＡおよびエマルジョンＢとの配合比を調整することにより、各種セルロース紙、加工紙、合成紙、プラスチックシート若しくはフィルム、それらの複合物からなる貼り合わせ加工を伴う帳票用接着剤として有用である。例えば、前記エマルジョンＡおよびエマルジョンＢを、Ａ：Ｂ＝１００：３０〜７０の固形分質量比で混合したものは、普通紙および一般上質紙用に適しており、前記エマルジョンＡおよびエマルジョンＢを、Ａ：Ｂ＝１０〜６０：１００の固形分質量比で混合したものは、合成紙やプラスチックシート若しくはフィルム用に適している。さらに本発明の接着剤組成物は、特にシートを折り曲げることなく、２枚のシート同士を３方で接着させてなるメールオーダー封筒の製造に有用である。
【実施例】
【００１２】
次に、実施例および比較例を挙げて本発明を具体的に説明する。
実施例１〜２および比較例１〜２
エチレン−酢酸ビニル共重合体のエマルジョン（固形分５５質量％、Ｔｇ４℃、エチレン２０質量％／酢酸ビニル８０質量％からなる共重合体、クラレ（株）製、商品名パンフレックスＯＭ−２８）と、酢酸ビニル−２−エチルヘキシルアクリレートを主成分とする共重合体のエマルジョン（固形分５３質量％、Ｔｇ−２４℃、酢酸ビニル４９質量％／２−エチルヘキシルアクリレート４０質量％／マレイン酸ジオクチル１０質量％／アクリル酸１質量％からなる共重合体、サイデン化学（株）製、商品名サイビノールＡＴ−３６）を用意した。上記ＯＭ−２８およびＡＴ−３６を用いて樹脂固形分質量比にてＡ：Ｂ＝１００：５０に混合したものを実施例１の接着剤組成物とし、樹脂固形分質量比にてＡ：Ｂ＝２０：１００に混合したものを実施例２の接着剤組成物とし、比較例１はＯＭ−２８単独であり、比較例２はＡＴ−３６単独とした。
【００１３】
上記実施例および比較例の接着剤組成物を用いて下記表１に記載のシート同士を、接着剤塗布量２０μｍ（固形分）で貼り合わせ、貼り合わせたものを乾燥後に指先で剥離したところ、下記表１の結果が得られた。
2005225911.tif 000002
クリスパー：東洋紡績（株）製の合成紙
評価基準：
◎：接着強度が大であり、剥離に際し被接着物が破壊された。
×：接着強度が小さく、剥離に際し接着剤層と被接着物との界面で剥離した。
【産業上の利用可能性】
【００１４】
本発明によれば、多数の接着剤を用意および使用せず、２種のエマルジョンを用途に応じて配合するのみで、各種用紙同士を強固に接着することができる貼り合わせ加工を伴う帳票用接着剤組成物を提供することができる。